(57)【特許請求の範囲】
【請求項１】
Ｆｅ：０．９０乃至１.６０質量％、Ｓｉ：０.０３乃至０.２０質量％及びＣｕ：０.０００５乃至０.０３０質量％を含有し、残部がＡｌ及び不可避的不純物からなる組成を有し、冷間圧延時に中間焼鈍を行わず、引張強度が１７５乃至２１０ＭＰａであることを特徴とするアルミニウム合金箔地。
【請求項２】
前記冷間圧延の総圧下率が８５乃至９５％であることを特徴とする請求項１に記載のアルミニウム合金箔地。
【請求項３】
箔地厚が０.１８乃至０.３ｍｍであることを特徴とする請求項２に記載のアルミニウム合金箔地。
【請求項４】
Ｆｅ：０．９０乃至１.６０質量％、Ｓｉ：０.０３乃至０.２０質量％及びＣｕ：０.０００５乃至０.０３０質量％を含有し、残部がＡｌ及び不可避的不純物からなる組成を有するアルミニウム合金鋳塊を、４００乃至６００℃の均熱温度に、２時間以上保持して均質化熱処理を行う工程と、熱間圧延終了温度が２６０℃以上、熱間圧延終了板厚が３.５ｍｍ以下で熱間圧延する工程と、中間焼鈍することなく冷間圧延総圧下率が８５乃至９５％で冷間圧延する工程とを有することを特徴とするアルミニウム合金箔地の製造方法。
【発明の詳細な説明】
【０００１】
【発明の属する技術分野】
本発明は薬品及び食品等の包装材料に使用されるアルミニウム合金箔のアルミニウム合金箔地及びその製造方法に関し、特に経済性が優れ、強度が高く、箔を製造する際の破断及びピンホール等の発生を抑制したアルミニウム合金箔地及びその製造方法に関する。
【０００２】
【従来の技術】
一般に、アルミニウム合金箔は用途により５乃至１００μｍ程度の厚さのものが使い分けられている。これらのアルミニウム合金箔は包装用としても使用されている。従来、包装用のアルミニウム合金箔としてはＪＩＳ  Ｈ４１６０に規定されている１Ｎ３０が主に使用されていた。
【０００３】
また、近時、箔厚を更に一層低下させることが要求されており、１Ｎ３０材よりも強度が高く、かつ薄肉化した時にピンホールの発生が少ない８０７９合金及び８０２１合金等のＦｅの含有量が比較的多い合金が多用されている。
【０００４】
Ｆｅの含有量が比較的多い、アルミニウム箔地に関しては、従来から多数提案されている。しかし、Ｆｅの含有量が多いことに起因して箔圧延が困難である。このため、箔地を製造する際に、冷間圧延の途中で焼鈍を施し、強度を低下させて圧延しやすくして使用されている（特開平２−５０９３２号公報及び特開平４−４１６４５号公報）。
【０００５】
また、経済性を重視した製造方法としては、Ｓｉ：０.０８質量％、Ｆｅ：０.８４質量％及びＣｕ：０.０３質量％を含有し、残部が実質的にアルミニウムからなる組成を有するインゴットを厚さが２．５４ｍｍになるまで熱間圧延し、その後、焼鈍することなく、冷間圧延し、実質的に平坦な加工硬化曲線を保ちながら、厚さが１８．９μｍの箔に圧延できる製造方法が提案されている（特公昭５１−１８３６２号公報）。しかし、この製造方法においては、厚さが０.２乃至０.３ｍｍで引張強さが２１４乃至２１９ＭＰａに達している。このため、実質的には箔圧延自体は容易ではなく、圧延中に箔地が破断したり、仕上げ箔においてピンホールが発生する等の問題がある。このように、従来のアルミニウム合金箔地においては、冷間圧延工程前又は冷間圧延工程の途中で焼鈍して箔地及び箔の強度の絶対値並びに加工硬化挙動を制御している。
【０００６】
一方、熱間圧延を調整し、強度を抑えることにより、実質的に厚さが０.２ｍｍで引張強度を１７０ＭＰａとし、圧延しやすい状態を得ることができることが提案されている（特開昭６３−１８０４号公報）。
【０００７】
【発明が解決しようとする課題】
上述の如く、箔地については種々提案されている。しかしながら、近時、箔の価格は低下傾向にあることから、価格が低く、歩留まり良く及び生産性が優れ、経済性が高い箔地が望まれている。このため、箔破断の抑制、ピンホールの抑制及び箔強度の向上について下記に示す課題を解決する必要がある。
【０００８】
箔破断の抑制においては、箔圧延時に発生する箔破断は歩留まりを悪化させるだけでなく、破断後、破断部を処置する必要があるので、生産性が低下する。このため、箔破断は可能な限り少なく抑える必要がある。従来のアルミニウム合金箔地では、箔地強度を低くし、箔圧延の段階においても強度を低くし、かつ加工硬化曲線を平坦にすることが実施されていた。しかし、例えば平坦な加工硬化曲線を示しても強度の絶対値が高すぎると、圧延時の負荷が高くなりすぎ、箔破断が生じやすくなり好ましくない。
【０００９】
ピンホールの抑制においては、薄箔の場合には、ピンホールが発生しやすい。ピンホールの発生を少なく抑えるためには、仕上げ圧延前の箔にて強度が高すぎないこと、圧延により強度が停滞した状態、即ち、加工硬化が停滞した状態になっていること及び伸びが高いこと等につき、これらを有機的に組み合わせることが必要である。
【００１０】
箔強度の向上については、箔製品は長さを基準に販売されており、公称箔厚に対する許容誤差範囲の中で可能な限り薄くすることで経済的メリットを得ることができる。しかしながら、単に製品の箔厚を薄くしただけでは強度が不足し、箔の長さ方向又は幅方向で裁断する時に、箔の破断又はシワの発生原因になる。これを防ぐには、軟質化された箔の強度を向上させる必要があるが、従来の箔地の製造方法では達成することができないという問題点がある。
【００１１】
本発明はかかる問題点に鑑みてなされたものであって、経済性が優れ、強度が高く、箔を製造する際に破断及びピンホール等が発生することがないアルミニウム合金箔地及びその製造方法を提供することを目的とする。
【００１２】
【課題を解決するための手段】
本発明に係るアルミニウム合金箔地は、Ｆｅ：０．９０乃至１.６０質量％、Ｓｉ：０.０３乃至０.２０質量％及びＣｕ：０.０００５乃至０.０３０質量％を含有し、残部がＡｌ及び不可避的不純物からなる組成を有し、冷間圧延時に中間焼鈍を行わず、引張強度が１７５乃至２１０ＭＰａであることを特徴とする。
【００１３】
この場合、前記冷間圧延の総圧下率が８５乃至９５％であることが好ましい。また、箔地厚が０.１８乃至０.３ｍｍであるものとすることができる。
【００１４】
本発明に係るアルミニウム合金箔地の製造方法は、Ｆｅ：０．９０乃至１.６０質量％、Ｓｉ：０.０３乃至０.２０質量％及びＣｕ：０.０００５乃至０.０３０質量％を含有し、残部がＡｌ及び不可避的不純物からなる組成を有するアルミニウム合金鋳塊を、４００乃至６００℃の均熱温度に、２時間以上保持して均質化熱処理を行う工程と、熱間圧延終了温度が２６０℃以上、熱間圧延終了板厚が３.５ｍｍ以下で熱間圧延する工程と、中間焼鈍することなく冷間圧延総圧下率が８５乃至９５％で冷間圧延する工程とを有することを特徴とする。
【００１５】
【発明の実施の形態】
以下、本発明の実施例について詳細に説明する。本願発明者等が箔地用アルミニウム合金材の組成及び加工方法について鋭意実験研究を重ねた結果、成分、熱間圧延条件及び冷間圧延条件を調整することにより、引張強度が１７０乃至２１０ＭＰａの間で平坦な加工硬化曲線とする手段を見出した。即ち、本願発明者等は、アルミニウム合金中に添加されるＦｅ、Ｓｉ及びＣｕの含有量を適切に規定し、微量不純物量を規制し、熱間圧延条件を規定することにより、箔での圧延加工工程において、加工硬化が進まない箔地を得ることができることを知見した。これより、冷間圧延工程の途中で行われていた中間焼鈍工程を省略することが可能であり、かつ箔地の製作期間も短縮が可能となり経済性が優れた箔地を得ることができる。
【００１６】
本発明に係るアルミニウム合金箔地は、加工硬化が進まないか、又は若干加工軟化し、それに伴い高い伸びを示すため、箔圧延が容易であり、箔破断が発生せず、かつピンホールの発生も少なく抑えることができる。また、箔圧延後に軟質材とした際にも高い強度が得られるので、許容公差内で薄箔化することができ、裁断時のシワの発生も防止することができる。
【００１７】
以下、本発明のアルミニウム合金箔地及びその製造方法の数値限理由について説明する。
【００１８】
Ｆｅ：０．９０乃至１.６０質量％
Ｆｅはアルミニウム合金の強度の絶対値及び加工硬化挙動を制御するために添加する。Ｆｅの含有量が０．９０質量％未満では、強度を向上させる効果が十分でない。一方、Ｆｅの含有量が１.６０質量％を超えると、例えば加工硬化が停滞しても強度の絶対値が高くなりすぎて箔圧延が困難になり、圧延割れの原因となる。従って、Ｆｅの含有量は０．９０乃至１.６０質量％とする。
【００１９】
Ｓｉ：０.０３乃至０.２０質量％
ＳｉはＦｅと共に化合物を形成しやすい。Ｓｉの含有量が０.０３質量％未満では、アルミニウム合金の鋳造が困難になる。一方、Ｓｉの含有量が０.２０質量％を超えると、Ｆｅの固溶状態及び析出状態が不安定になりやすく、箔圧延時の発熱により突如強度が低下することがある。従って、Ｓｉの含有量は０.０３乃至０.２０質量％をする。
【００２０】
Ｃｕ：０.０００５乃至０.０３０質量％
Ｃｕは箔圧延時の発熱による加工軟化を制御するために添加する。Ｃｕの含有量が０.０００５質量％未満では、加工軟化を抑制する効果が少ない。一方、Ｃｕの含有量が０.０３０質量％を超えると、加工硬化が進みやすくなる。従って、Ｃｕの含有量は０.０００５乃至０.０３０質量％をする。なお、加工硬化の停滞又は加工軟化は、Ｆｅの含有量が多いほど進みやすい。このため、Ｃｕの含有量はＦｅの含有量に応じて調整することが望ましい。
【００２１】
本発明に係るアルミニウム合金箔地においては、上述の添加元素以外にも他の元素を添加することができる。例えば、Ｔｉは、本発明の効果と直接関係しないが、鋳塊組織の微細化のために０.００５乃至０.０３質量％添加することが望ましい。Ｔｉの含有量が０.００５質量％未満では、鋳塊組織の微細化効果がない。一方、Ｔｉの含有量が０.０３質量％を超えると、鋳塊組織の微細化効果は飽和しており、コストが嵩み経済性に欠ける。また、その他の不純物元素としては、例えば８０７９合金のＪＩＳ規格で規定されている不純物の範囲内で含有されている限り、実質上問題はない。
【００２２】
引張強度：１７５乃至２１０ＭＰａ
本発明において、箔強度の向上には、箔地強度を可及的に高くすることが望ましい。箔地の引張強度が１７５ＭＰａ未満では、箔圧延後に軟質材とした場合の強度が不足する。しかしながら、箔地の引張強度が２１０ＭＰａを超えた場合、加工硬化が停滞し、箔圧延中に強度向上を起こさなくとも、強度の絶対値が高すぎるため、破断の原因となる。従って、引張強度は１７５乃至２１０ＭＰａとする。
【００２３】
箔地厚さ：０.１８乃至０．３ｍｍ
箔地の厚さは、後の箔圧延工程における負荷が低減されるため、可及的に薄い方が望ましい。しかしながら、箔地厚さを０．１８ｍｍ未満にすることは設備の性能上困難で、冷間圧延中に圧延割れ等を起こし、箔地を得ることができない。一方、箔地厚さが０．３ｍｍよりも厚い場合は、所定の箔厚を得るために、箔圧延時に圧下率を高くするか、又は箔圧延のパス回数を多くしなければならない。しかし、圧下率を高くすることは、負荷がかかるため、箔圧延中の発熱が大きくなり、加工軟化が起きやすくなる。また、パス回数を多くすることは、生産性を低下させる原因となる。従って、箔地厚さは０.１８乃至０．３ｍｍとすることが好ましい。
【００２４】
均質化熱処理：４００乃至６００℃の均熱温度で２時間以上保持
均質化熱処理は、鋳塊に熱間圧延を実施するためになされるものである。経済面からは均熱温度は低いことが望ましい。しかし、均熱温度が４００℃未満では、熱間圧延が困難となる。一方、均熱温度が６００℃を超えると、アルミニウム合金中のＦｅ等の元素が固溶しすぎ、箔圧延で加工硬化が進みやすくなる。また、熱間圧延にてアルミニウム合金材の表面に焼付き等の表面異常が発生し、ピンホールが大量に発生しやすくなる。また、保持時間についても短い方が望ましい。しかし、保持時間が２時間未満では、鋳塊の幅方向及び長さ方向の均一性に欠ける。本発明においては、保持時間の上限値は特に規定されるものではないが、経済性から２４時間以下とすることが好ましい。従って、均質化熱処理は４００乃至６００℃の均熱温度で２時間以上保持する。
【００２５】
熱間圧延：熱間圧延終了温度が２６０℃以上、熱間圧延終了板厚が３.５ｍｍ以下
熱間圧延は可能な限り薄く、かつ高温で終了することが必要である。従って、熱間圧延は熱間圧延終了温度が２６０℃以上、熱間圧延終了板厚が３．５ｍｍ以下とする。熱間圧延終了板厚が厚過ぎるか、又は熱間圧延終了温度が低すぎると、箔地強度が高くなりすぎ、箔圧延が困難になる。熱間圧延が可能な板厚は設備の制約上、例えば１．５ｍｍ程度であるので、板厚は１．５ｍｍ以上とする。また、熱間圧延終了温度はその上限値は高い方が望ましい。しかし、熱間圧延終了板厚が薄い場合には、実質的に熱間圧延終了温度が３５０℃以下になる。このため、好ましくは、熱間圧延終了温度は２７０乃至３４０℃であり、熱間圧延終了板厚は１．７乃至３．５ｍｍである。
【００２６】
冷間圧延：冷間圧延総圧下率が８５乃至９５％
熱間圧延後に、得られた圧延材に対して箔地になるまで冷間圧延が実施される。なお、ここで箔地とは厚さが０.１８乃至０．３ｍｍものとする。冷間圧延の冷間圧延総圧下率が８５％未満では、強度が１７５ＭＰａに達せず、かつ箔圧延にて強度が停滞するに至らない。即ち、加工硬化が停滞しない。一方、冷間圧延の冷間圧延総圧下率が９５％を超えると、箔地での強度が２１０ＭＰａを超え、実質的に箔圧延が困難になると共に、箔の段階で材料中の化合物のうち、ノッチ効果を発揮する化合物の比率が高まり、伸びが低下し、箔圧延中の破断が生じやすくなる。従って、冷間圧延の冷間圧延総圧下率は８５乃至９５％とする。
【００２７】
【実施例】
以下、本発明の実施例に係るアルミニウム合金箔地を製造し、その特性を比較例と比較して具体的に説明する。
【００２８】
第１実施例
下記表１に示す成分を有するアルミニウム合金を、半連続鋳造法により厚さが５００ｍｍの鋳塊に鋳造し、５４０℃の温度で１０時間の均質化熱処理を施す。その後、直ちにこの鋳塊に熱間圧延を施し、板厚が２．８ｍｍ、熱間圧延終了温度が３００℃で熱間圧延を施した。次に、得られた圧延材に冷間圧延を行い厚さが０.２ｍｍの箔地を製造した。なお、冷間圧延終了直後のコイルアップ温度は１００℃以下であった。なお、表１に示すアルミニウム合金において、Ｍｎ、Ｍｇ、Ｃｒ、Ｚｎ及びＴｉは不純物であり、これらは８０７９合金で規定される不純物量の範囲内にある。
【００２９】
得られた箔地の強度及び箔地から箔を製造する際の箔圧延時の特性を調べた。箔地又は箔の引張強さ及び伸びは、幅が１５ｍｍで長さが２００ｍｍの短冊状試験片を使用した引張試験で求めた。また、箔を製造する途中で２９μｍ厚の箔の耐軟化性を調べた。耐軟化性とは、１６０℃の温度で２０分の焼鈍した場合、焼鈍の前後において引張強度が低下した値のことであり、数値が大きいほど軟化しやすく、箔圧延時に発熱の影響を受けやすい。即ち、箔圧延時に箔地が不安定になる。これらの結果を表２及び３に示す。表３に示す「−」は試験を実施していないことを示す。
【００３０】
なお、箔の最終箔厚は１２μｍとした。この箔は家庭用の箔であり片面が光沢面、残る面が艶消し面である。また、最終箔厚に仕上げる前の箔の箔厚は２９μｍであった。ここで、箔厚の絶対値は説明で便宜上使用するものであり、最終箔厚１２μｍは仕上げ箔の厚さを意味し、２９μｍの箔厚は仕上げ１パス前の箔の箔厚の意味している。
【００３１】
圧延性の評価は箔破断回数により行った。箔破断回数は、箔地から厚さが１２μｍの箔になるまでの圧延中に生じた破断の回数を、圧延後の１２μｍ厚の箔の総質量で除したものであり、この数値が高い程、箔圧延中の破断が生じやすいことを意味する。
【００３２】
【表１】
0003798231.tif 000002
【００３３】
【表２】
0003798231.tif 000003
【００３４】
【表３】
0003798231.tif 000004
【００３５】
上記表２及び３に示すように、実施例No.１乃至５は、軟化及び加工硬化の停滞の結果並びにノッチ効果の発現が少ないため、箔厚が２９μｍの箔において、伸びも高く、箔破断が少なかった。また、箔強度も１７８ＭＰａ以上であり、シワ等の発生も少なかった。また、２９μｍ厚の耐軟化性も全て１０ＭＰａ以下であり、箔圧延時の発熱（コイルアップ直後で７０乃至１２０℃）に対しても安定していた。
【００３６】
一方、比較例No.１１はＳｉの含有量が本発明の上限値を超えているので、２９μｍ厚の箔の耐軟化性が低く、箔圧延の途中で自己焼鈍効果により軟化してしまった。また、最終箔厚の軟質材でも強度が低下し、箔の裁断時にシワ等が発生しやすかった。比較例No.１２はＦｅの含有量が本発明の上限値を超えているので、箔地の引張強さが高くなりすぎ、圧延が困難であった。また、２９μｍ厚箔における伸びが２％以下となり、箔圧延中に破断しやすくなった。
【００３７】
比較例No.１３はＣｕ含有量が本発明の上限値を超えているので、箔地の引張強さが高くなりすぎ、圧延が困難であった。また、２９μｍ厚箔における伸びが２％以下となり、箔圧延中に破断しやすくなった。比較例No.１４はＳｉの含有量が本発明の下限値未満であるため、鋳造時に湯もれが発生し、鋳塊を得ることができなかった。このため、箔地の強度及び箔地から箔を製造する際の箔圧延時の特性については、評価しなかった。
【００３８】
比較例No.１５はＦｅの含有量が本発明の下限値未満であるため、箔の強度向上が充分でなかった。比較例No.１６はＣｕの含有量が本発明の下限値未満であるため、箔圧延中に発熱の影響を受けやすい。このため、箔厚が２９μｍの箔の耐軟化特性が低下した。また、軟質材でも強度が低下し、箔の裁断時にしわが入りやすかった。
【００３９】
第２実施例
上記表１に示す合金No.１の組成を有する箔地を第１実施例と同様の工程により製造した。この箔地を圧延し、箔厚が６μｍの箔を製造した。また、比較例として、上記表１に示す合金No.７の組成を有するアルミニウム合金の鋳塊に６１０℃の温度で４時間の均質化熱処理を施した。その後、直ちに鋳塊を熱間圧延し、板厚が３．２ｍｍ、終了温度が３３０℃で熱間圧延を終了した。次に、冷間圧延し箔地を製造した。その後、第１の実施例と同様の工程により箔地を製造した。そして、この箔地を圧延し、箔厚が６μｍの箔を製造した。なお、表４に示す１３μｍ厚箔硬質材特性とは、６μｍの箔を製造する際の１パス前の箔のことである。
【００４０】
箔地及び箔について、第１実施例と同様の試験を行った。また、光照射式ピンホール検出器を使用して箔のピンホール数を測定した。これらの結果を表４及び５に示す。
【００４１】
【表４】
0003798231.tif 000005
【００４２】
【表５】
0003798231.tif 000006
【００４３】
上記表４及び５に示すように、実施例No.６は箔破断回数が０．０であり、圧延時に破断しなかった。また、１３μｍ厚箔の硬質材においては、引張強さ及び伸びが良好であった。６μｍ厚箔の軟質材においても、ピンホール数が少なく、引張強さ及び伸びも良好であった。
【００４４】
一方、比較例No.１７はＦｅの含有量が本発明の上限値を超えているので、箔地の引張強さが高くなりすぎ、箔破断回数が多くなり、箔圧延中に破断しやすかった。また、１３μｍ厚箔の硬質材においては、引張強さが高く、伸びが乏しかった。更に、熱間圧延時の表面品質も相まって、６μｍ厚箔の軟質材においても、ピンホール数が多く、伸びが乏しかった。
【００４５】
第３実施例
上記表１に示す合金No.３の組成を有する箔地を下記表６に示す条件で製造した。得られた箔地を厚さが１２μｍの家庭用箔に圧延した。
【００４６】
箔地及び箔について、第１実施例と同様の試験を行った。これらの結果を表７に示す。なお、表６に示す「均熱条件」とは「均熱化熱処理条件」を示す。
【００４７】
【表６】
0003798231.tif 000007
【００４８】
【表７】
0003798231.tif 000008
【００４９】
上記表７に示すように、実施例No.７乃至１０は箔地の引張強さが本発明の範囲に入っており、箔破断回数が少なく箔圧延時に破断が少なかった。また、２９μｍ厚の硬質材及び１３μｍの軟質材についても、いずれも引張強さ及び伸びが良好であった。
【００５０】
一方、比較例No.１８は冷間圧延総圧下率が本発明の下限値未満であり、かつ箔地の製造途中で焼鈍されているので、軟質材の強度が低かった。また、冷間圧延の途中で焼鈍しているのでコストが嵩み経済的に好ましくない。また、比較例No.１９は冷間圧延総圧下率が本発明の上限値を超えているので、箔地の強度が高くなりすぎ、箔破断が生じた。また、２９μｍ厚箔及び１２μｍ厚箔での伸びが低下した。これにより、箔破断が生じる。
【００５１】
比較例No.２０は均熱温度が本発明の下限値未満であるため、熱間粗圧延時に板割れが生じ、箔地を得ることができなかった。比較例No.２１は均熱温度が本発明の上限値を超えているため、Ｆｅの固溶量が多く、箔圧延中の発熱の影響を受けやすくなり、大幅な加工軟化を起こし、箔強度が低下した。比較例No.２２は均熱温度の保持時間が本発明の下限値未満であるため、鋳塊の均一性が欠け、得られる箔地の組織も不均一であったため、箔圧延中に破断が多発した。
【００５２】
比較例No.２３は熱間圧延終了温度が本発明の下限値未満であるため、箔地強度が高くなり、箔圧延中に破断が多発した。比較例No.２４は熱間圧延終了時の板厚が本発明の上限値を超えているため、箔地強度が高くなり、箔圧延中に破断が多発した。比較例No.２５は冷間圧延総圧下率が本発明の下限値未満であるため、箔地強度が低く、かつ箔圧延で強度が停滞しなかったので、箔の強度向上が充分ではなかった。
【００５３】
【発明の効果】
以上詳述したように本発明によれば、アルミニウム合金箔地の組成及び引張強度を適切に規定しているので、箔圧延時に箔破断及びピンホールの発生を抑制することができる。また、焼鈍工程を省略して製造することができるので、コストを低くすることができ経済的に優れる。